Brevet FR2733255A1 — publié le 19961025

La présente invention est relative à un procédé de fabrication d'une pièce métallique revêtue d'une couche de diamant polycristallin ainsi qu'à une pièce métallique obtenue au moyen d'un tel procédé de fabrica- tion. L'invention se rapporte en particulier à un procédé de fabrication d'une pièce en titane ou en alliage de titane revêtue d'une couche de diamant poly- cristallin ainsi qu'à une pièce en titane obtenue au moyen de ce procédé de fabrication. Les pièces en titane ou en alliage de titane désignent des pièces métalliques dont le constituant principal est le titane allié ou non à d'autres éléments en plus faible concentration. Un alliage très couramment utilisé pour fabriquer de telles pièces est l'alliage connu sous l'appellation alliage "TA6V". Il est connu que les alliages de titane, et en particulier l'alliage TA6V, présentent de bonnes caracté- ristiques mécaniques, notamment une bonne résistance à la traction, à la fatigue, à la corrosion et une bonne tenue au fluage, et une masse volumique relativement faible. Ces alliages sont donc largement utilisés dans les domaines aéronautique et spatial. Par ailleurs, il est connu que le titane présente une très bonne immunité biologique et est donc largement utilisé dans le domaine biomédical. Toutefois, les alliages de titane ont une mau- vaise résistance à l'usure, en particulier lorsqu'ils sont en contact avec un métal ou un alliage métallique et un coefficient de frottement élevé avec un grand nombre de matériaux. Les alliages de titane peuvent présenter en outre une certaine toxicité en raison de la présence d'autres éléments d'alliage. Pour pallier ces inconvénients, on dépose par exemple sur les alliages de titane une couche de carbone, par exemple sous forme d'une couche de diamant polycris- tallin, permettant, en fonction de l'utilisation de l'alliage, d'augmenter la résistance à l'usure et d'amé- liorer l'immunité biologique. Actuellement, le dépôt d'une couche de diamant polycristallin sur une pièce métallique est effectué à température élevée, dans la gamme allant de 800 à 850 C, ce qui provoque, lors du retour à la température ambian- te, l'apparition de contraintes résiduelles très impor- tantes dans la couche de diamant, de l'ordre de 7 GPa. Les techniques actuelles de revêtement d'une pièce par une couche de diamant ne permettent donc pas de déposer des couches de diamant d'épaisseur supérieure à 1 micron sans que celles-ci ne s'écaillent lors du refroidisse- ment. Par ailleurs, le dépôt de diamant à température élevée provoque une diffusion relativement importante de carbone dans le substrat métallique, ce qui provoque une modification à coeur des propriétés mécaniques intrinsè- ques du substrat métallique. On a tenté de pallier ces inconvénients en effectuant un dépôt d'une couche de diamant polycristal- lin sur un substrat métallique à température plus faible, par exemple inférieure à environ à 700 C. Un dépôt à une telle température permet d'obtenir une couche d'épaisseur plus importante, cependant l'adhérence du diamant sur le métal est relativement médiocre. La présente invention vise à pallier les inconvé- nients cités en proposant un procédé de fabrication d'une pièce métallique revêtue d'une couche de diamant poly- cristallin d'épaisseur relativement importante dans laquelle les contraintes résiduelles à température ambiante sont inférieures à environ 6 GPa et n'entraînant pas de modification des propriétés mécaniques de la pièce métallique. Elle a donc pour objet un procédé de fabrication d'une pièce métallique revêtue d'une couche de diamant polycristallin, caractérisé en ce qu'il comporte les étapes consistant à: - fabriquer un substrat métallique comprenant une surface à revêtir comportant du titane ou du vanadium; - déposer sur la surface à revêtir une couche de carbone d'accrochage du diamant comportant au moins 10% de carbone graphitique ou amorphe et destinée à diffuser dans le titane; et - au cours de la diffusion du carbone, déposer sur la couche d'accrochage le revêtement de diamant. Le procédé selon l'invention peut en outre comporter une ou plusieurs des caractéristiques suivan- tes: - au cours de l'étape de fabrication du substrat métallique, on dépose sur une masse métallique une couche à revêtir comportant du titane ou du vanadium; - on dépose sur la masse métallique préalablement au dépôt de la couche à revêtir, une couche réfractaire, destinée à former une barrière pour la diffusion du carbone dans le substrat métallique; - la masse métallique est constituée de titane ou d'alliage de titane; - la masse métallique est constituée d'acier ou de carbure cémenté; - la masse métallique étant constituée de carbure cémenté, elle est revêtue d'une couche de carbure de titane, préalablement au dépôt de la couche réfractaire, en vue d'augmenter l'adhésion de celle-ci sur la masse métallique; - la couche réfractaire est constituée d'un matériau choisi parmi le groupe constitué par le nitrure de titane, le nitrure de vanadium, le niobium, le tanta- le, le tungstène et le molybdène, ou d'un alliage compor- tant un élément choisi parmi ce groupe; - la couche réfractaire étant constituée de nitrure de titane, elle est revêtue d'une deuxième couche d'accrochage comportant de l'azote et du titane avec une concentration en azote décroissante en direction de la couche à revêtir en vue d'augmenter l'adhésion de celle- ci sur la couche réfractaire; - les étapes de dépôt de la couche d'accrochage et du revêtement de diamant sont réalisées à une tempéra- ture comprise entre 400 C et 700 C. - la masse métallique étant constituée de carbure cémenté, les étapes de dépôt de la couche d'accrochage et du revêtement de diamant sont réalisées à des températu- res respectivement comprises entre 400 C et 700 C et entre 700 C et 850 C. L'invention a également pour objet une pièce métallique en acier ou comportant du titane et comprenant un substrat métallique comportant une surface à revêtir comprenant du titane ou du vanadium, recouverte de diamant polycristallin, caractérisée en ce qu'elle com- porte une couche de carbure interposée entre le revête- ment de diamant et la surface à revêtir en titane prove- nant de la diffusion de carbone dans la surface à revêtir en vue de former une couche d'accrochage pour le diamant, ledit revêtement de diamant ayant une épaisseur comprise entre 1 et 10 microns. La pièce métallique selon l'invention peut en outre comporter une ou plusieurs des caractéristiques suivantes: - le substrat métallique comporte en outre une couche réfractaire disposée sous la surface à revêtir et destinée à former une barrière pour la diffusion du carbone dans le substrat métallique; - le substrat métallique est constitué de titane ou d'alliage de titane; - le substrat métallique est constitué d'une masse métallique en acier, recouverte d'une couche comprenant du titane ou du vanadium; - la couche réfractaire est constituée d'un matériau choisi parmi le groupe constitué par le nitrure de titane, le nitrure de vanadium, le niobium, le tanta- le, le tungstène et le molybdène, ou d'un alliage compor- tant un matériau choisi parmi ce groupe; - la couche réfractaire étant constituée de nitrure de titane, le substrat métallique comporte en outre une deuxième couche d'accrochage comportant de l'azote et du titane interposée entre la surface à revêtir et la couche réfractaire et comportant une concentration en azote décroissante en direction de la surface à revêtir en vue d'augmenter l'adhésion de celle- ci sur la couche réfractaire. D'autres caractéristiques et avantages ressorti- ront de la description suivante, donnée à titre d'exem- ple, en regard des dessins annexés sur lesquels: - la figure 1 représente une vue en coupe d'un dispositif de dépôt d'un revêtement de diamant polycris- tallin sur un substrat métallique pour la mise en oeuvre du procédé selon l'invention; - la figure 2 est une vue schématique en coupe d'une pièce métallique obtenue au moyen d'un premier procédé selon l'invention; - la figure 3 est une vue schématique en coupe d'une pièce métallique obtenue au moyen d'un deuxième procédé selon l'invention; - la figure 4 est une vue schématique en coupe d'une pièce métallique obtenue au moyen d'un troisième procédé selon l'invention; et - la figure 5 est un enregistrement en spectros- copie RAMAN obtenu sur la couche de carbone d'accrochage des pièces métalliques des figures 2 à 4. Sur la figure 1, on a représenté un dispositif de dépôt chimique assisté par plasma, connu sous l'appella- tion dispositif PAVD, et désigné par la référence numéri- que 10. Le dispositif PAVD 10 est destiné à déposer une couche de diamant sur une pièce métallique, désignée par la référence numérique 12, disposée sur un support 13. On entend par pièce métallique une pièce consti- tuée d'un métal, d'un alliage métallique ou d'un composé. Le dispositif PAVD 10 comporte une enceinte en silice 14 munie d'une ouverture 16 pour l'alimentation en gaz d'une zone de dépôt 17 dans laquelle est produit un plasma par l'intermédiaire d'un guide d'ondes 18 relié à un générateur d'ondes micro-ondes 20. Les gaz, dont le trajet est illustré par les flèches ressortent par une ouverture 21. En outre, l'enceinte en silice 14 est reliée de façon connue à une pompe à vide, non représentée. Par ailleurs, le dispositif PAVD 10 comporte des moyens d'adaptation permettant de limiter la puissance des ondes micro-ondes réfléchies sur la pièce 12 et de régler la position du plasma devant la pièce à revêtir, constitués par un piston 22. Le dispositif PAVD 10 est complété par des moyens d'adaptation, un système de régulation de débit de gaz, de contrôle et de régulation de la pression, de type connu et non représentés. La pièce métallique 12 est constituée d'une pièce en alliage de titane de type TA6V. Le dispositif PAVD 10 permet de déposer sur la pièce métallique 12 éventuellement préalablement décapée par décapage ionique, une couche de diamant polycristal- lin à des températures comprises entre 400 C et 700 C. Pour ce faire, on dépose sur la surface à revêtir de la pièce d'alliage de titane une couche de carbone d'accro- chage pour le diamant comportant au moins 10% de carbone graphitique ou amorphe et destinée à diffuser entièrement dans le titane, et on revêt la couche d'accrochage par du diamant, au cours de la diffusion totale du carbone d'accrochage dans le titane. A l'issue du dépôt du diamant sur la pièce métallique, une couche fine de carbure de titane est formée sous la couche de diamant, dont l'épaisseur dépend des conditions de dépôt, durée et température. On voit sur la figure 2 que la pièce métallique ainsi obtenue comporte une couche de diamant polycristal- lin 24 adhérant à l'alliage TA6V 26 par l'intermédiaire d'une couche de carbure de titane 28. En variante, et comme représenté sur la figure 3, on utilise un substrat métallique constitué d'une masse d'alliage TA6V 30 revêtue d'une couche de matériau réfractaire 32 sur laquelle est déposé un revêtement en titane 34. Comme précédemment, une couche de diamant poly- cristallin 36 est ensuite déposée sur la couche à revêtir en titane 34, revêtue préalablement d'une couche de carbone d'accrochage destinée à former une couche de carbure de titane 38. La couche réfractaire est constituée d'un maté- riau choisi parmi le groupe constitué par le nitrure de titane, le nitrure de vanadium, le niobium, le tantale, le tungstène et le molybdène, ou d'un alliage comportant un élément choisi parmi ce groupe. Elle est destinée à former une barrière pour la diffusion du carbone, afin d'éviter que celui-ci ne pénètre dans l'alliage TA6V 30 et donc que les caracté- ristiques mécaniques à coeur de l'alliage soient modi- fiées au cours du procédé du dépôt du diamant. Selon une autre variante, représentée sur la figure 4, dans le cas o la couche réfractaire 40 est constituée de nitrure de titane, cette couche peut être déposée sur l'alliage TA6V 42 avec interposition d'une couche de titane 44 destinée à améliorer l'adhérence de la couche réfractaire 40 sur l'alliage 42. Une seconde couche d'accrochage contenant de l'azote et du titane 46 destinée à l'accrochage de la couche de titane 48 sur la couche réfractaire 40 en nitrure de titane peut être en outre interposée entre cette couche réfractaire 40 et la couche de titane 48. La seconde couche d'accrochage 46 présente une concentration en azote décroissante de la couche réfractaire 40 en direction de la couche à revêtir 48 afin d'améliorer l'adhésion de cette dernière couche sur la couche réfrac- taire 40. Comme dans l'exemple précédent, la couche de titane 48 est ensuite revêtue d'une couche de diamant 50 avec interposition préalable de carbone d'accrochage afin de former une couche de carbure de titane 52. Dans les différentes variantes du procédé de dépôt d'une couche de diamant polycristallin qui ont été décrites, la pièce métallique est constituée d'alliage de titane de type TA6V. On peut cependant envisager de déposer au moyen de ce procédé une couche de diamant polycristallin sur une pièce métallique comportant une masse métallique dépourvue de titane, recouverte d'une couche à revêtir comportant du titane ou un alliage de titane, du vanadium ou un alliage de vanadium. C'est ainsi que la masse métallique peut être constituée d'acier ou de carbure cémenté. Dans ce dernier cas, la masse métallique étant constituée de carbure cémenté, elle est revêtue d'une couche de carbure de titane à une température comprise entre 400 C et 700 C, préalablement au dépôt de la couche réfractaire en vue d'augmenter l'adhésion de cette couche réfractaire sur la masse métallique. Le dépôt de la couche de diamant peut alors être réalisé à une tempéra- ture comprise entre 700 C et 850'C. Des exemples de mise en oeuvre du procédé selon l'invention vont maintenant être décrits. Dans tous ces exemples, la surface sur laquelle on effectue le dépôt de diamant est préparée par un polissage classique puis un polissage par diamant, ce qui permet d'ensemencer la surface à revêtir de la pièce métallique. Exemple 1: Un dépôt de diamant est réalisé directement sur un alliage de type TA6V au moyen du dispositif représenté sur la figure 1 en deux étapes successives qui peuvent être ou non séparées par un retour à la température ambiante. Dans une première étape, une couche d'accrochage en carbone dont la proportion de phase graphitique ou amorphe est supérieure à environ 30% est déposée sur une pièce d'alliage TA6V dans les conditions suivantes: débit d'hydrogène égal à 200 cm3/mn; - débit de méthane égal à 12 cm3/mn; - puissance des micro-ondes égale à 400 W; - pression égale à 2,5 Torr; température égale à 600 C; - durée du dépôt égale à 3 heures. Dans une deuxième étape, on dépose un revêtement de diamant polycristallin sur la pièce métallique revêtue de la couche d'accrochage dans les conditions suivantes: - débit d'hydrogène égal à 400 cm3/mn; - débit de méthane égal à 4 cm3/mn; - puissance des micro-ondes égale à 400 W; pression égale à 10 Torr; - température égale à 600 C; - durée du dépôt égale à 30 heures. On obtient ainsi une pièce en alliage TA6V, représentée sur la figure 2, dont la structure de l'al- liage n'a pas été modifiée, et revêtue d'une couche de diamant ayant une épaisseur de 5 microns. Les contraintes mesurées dans la couche de diamant sont sensiblement de 5 GPa. Ces contraintes plus faibles permettent par conséquent de déposer une couche d'épaisseur supérieure à 1 micron sans qu'il se produise un décollement de la couche lors du retour à la tempéra- ture ambiante. En outre, le coefficient de frottement de cet alliage revêtu de diamant, mesuré dans des conditions classiques après refroidissement est sensiblement infé- rieur à 0,1. Exemple 2: Une pièce métallique en alliage TA6V est revêtue d'une couche de diamant polycristallin au moyen du dispositif de la figure 1 selon deux étapes successives séparées ou non par un retour à la température ambiante. Dans une première étape, une couche d'accrochage en carbone est déposée sur la pièce d'alliage selon les conditions suivantes: - débit d'hydrogène égal à 200 cm3/mn; - débit de méthane égal à 12 cm3/mn; - puissance des micro-ondes égale à 400 W; - pression égale à 2,5 Torr; - température égale à 600 C; - durée du dépôt égale à 3 heures. Dans une deuxième étape, la pièce est revêtue de diamant polycristallin dans les conditions suivantes: - débit d'hydrogène égal à 180 cm3/mn; débit de monoxyde de carbone égal à cm3/mn; - puissance des micro-ondes égale à 400 W; - pression égale à 10 Torr; - température égale à 600 C; - durée du dépôt égale à 25 heures. La pièce d'alliage TA6V ainsi obtenue est revêtue d'une couche de diamant ayant une épaisseur de 8 microns et ses caractéristiques n'ont sensiblement pas été changées. Par ailleurs, les contraintes mesurées dans la couche diamant après refroidissement sont de 5 GPa environ. Ces contraintes plus faibles permettent de déposer une couche d'épaisseur supérieure à environ 1 micron sans qu'il se produise un décollement de la couche lors du retour à la température ambiante. Le coefficient de frottement, mesuré de façon classique est inférieur à environ à 0,1. Exemple 3: Un dépôt de diamant est réalisé sur un alliage TA6V revêtu préalablement par une technique de dépôt physique en phase vapeur (PVD) d'une couche réfractaire en nitrure de titane de 3 microns d'épaisseur, d'une deuxième couche de nitrure de titane, comportant une concentration en azote décroissante en direction de l'extérieur et de 1 micron d'épaisseur, pour agmenter l'adhésion de la couche réfractaire et d'une couche de titane de 3 microns. Le dépôt de diamant est effectué au moyen du dispositif de la figure 1 selon deux étapes successives qui peuvent être ou non séparées par un retour à la température ambiante. Dans une première étape, un dépôt de carbone d'accrochage pour le diamant est effectué dans les conditions suivantes: - débit d'hydrogène égal à 200 cm3/mn; - débit de méthane égal à 12 cm3/mn; - puissance des micro-ondes égale à 400 W; - pression égale à 2,5 Torr; - température égale à 600 C; - durée du dépôt égale à 3 heures. Dans une deuxième étape, un dépôt de diamant est effectué dans les conditions suivantes: - débit d'hydrogène égal à 180 cm3/mn; - débit de monoxyde de carbone égal à cm3/mn; - puissance des micro- ondes égale à 400 W; - pression égale à 10 Torr; - température égale à 600 C; - durée du dépôt égale à 7 heures. On obtient ainsi une pièce en alliage TA6V, dont la structure n'a pas été changée, revêtue d'une part d'une couche réfractaire en nitrure de titane constituant une barrière de diffusion pour le carbone, et d'autre part de sous-couhes intermédiaires dont une couche externe de diamant ayant une épaisseur de 1,5 micron adhérant au titane par l'intermédiaire d'une couche de carbure de titane. Une telle pièce métallique est représentée schématiquement sur la figure 4 décrite précédemment. Les contraintes mesurées dans la couche de diamant après refroidissement sont sensiblement de 5 GPa et le coefficient de frottement est sensiblement infé- rieur à 0,1. Exemple 4: Un dépôt de diamant est réalisé sur un alliage TA6V revêtu préalablement par PVD d'une couche réfrac- taire en nitrure de titane de 3 microns d'épaisseur, d'une deuxième couche de nitrure de titane destinée à augmenter l'adhésion de la couche réfractaire, comportant un gradient de concentration en azote décroissant en direction de l'extérieur et ayant une épaisseur de 1 micron, et en outre d'une couche de titane de 0,5 microns d'épaisseur. Le dépôt de diamant est effectué au moyen du dispositif de la figure 1 selon deux étapes successives qui peuvent être ou non séparées par un retour à la température ambiante. Dans une première étape, une couche de carbone d'accrochage pour le diamant est déposée sur la pièce métallique dans les conditions suivantes: - débit d'hydrogène égal à 200 cm3/mn; - débit de méthane égal à 12 cm3/mn; - puissance des micro-ondes égale à 400 W; - pression égale à 2,5 Torr; - température égale à 600 C; - durée du dépôt égale à 3 heures. Dans une deuxième étape, l'alliage est revêtu d'une couche de diamant polycristallin dans les condi- tions suivantes: - débit d'hydrogène égal à 180 cm3/mn; - débit de monoxyde de carbone égal à cm3/mn; - puissance des micro-ondes égale à 400 W; - pression égale à 10 Torr; - température égale à 600 C; - durée du dépôt égale à 7 heures. On obtient ainsi une pièce en alliage TA6V dont les caractéristiques n'ont pas été changées, revêtue d'une part de sous-couches intermédiaires dont une couche réfractaire en nitrure de titane formant une barrière de diffusion pour le carbone, et d'autre part d'une couche externe de diamant ayant une épaisseur de 1,5 micron adhérant au nitrure de titane par l'intermédiaire d'une couche de carbure de titane et d'une couche sous-jacente de carbonitrure de titane. Par ailleurs, les contraintes mesurées dans la couche de diamant après refroidissement sont sensiblement de 5 GPa et le coefficient de frottement est sensiblement inférieur à 0,1. Exemple 5: Un dépôt de diamant est réalisé sur un alliage TA6V revêtu préalablement par PVD d'une couche réfrac- taire en niobium de 0,5 microns d'épaisseur puis d'une couche de titane de 3 microns d'épaisseur. Le dépôt de diamant est effectué au moyen du dispositif de la figure 1 selon deux étapes successives qui peuvent être ou non séparées par un retour à la température ambiante. Dans une première étape, une couche de carbone d'accrochage pour le diamant est effectuée dans les conditions suivantes: - débit d'hydrogène égal à 200 cm3/mn; - débit de méthane égal à 12 cm3/mn; - puissance des micro-ondes égale à 400 W; - pression égale à 2,5 Torr; - température égale à 600 C; - durée du dépôt égale à 3 heures. Dans une deuxième étape, la pièce est revêtue d'une couche de diamant polycristallin dans les condi- tions suivantes: - débit d'hydrogène égal à 180 cm3/mn; - débit de monoxyde de carbone égal à 15 cm3/mn; - puissance des micro-ondes égale à 400 W; - pression égale à 10 Torr; - température égale à 600 C; - durée du dépôt égale à 7 heures. On obtient ainsi une pièce en alliage TA6V, dont la structure n'a pas été changée, revêtue d'une part de sous-couches intermédiaires dont la couche de niobium constitue une barrière de diffusion pour le carbone, et d'autre part d'une couche externe de diamant d'épaisseur 1,5 micron adhérant au titane par l'intermédiaire d'une couche de carbure de titane. Par ailleurs, les contraintes mesurées dans la couche de diamant sont environ de 5 GPa et le coefficient de frottement est inférieur à 0,1. Exemple 6: Un dépôt de diamant est réalisé sur un acier de type 30CD12 (de composition environ 0,30% C, 0,55% Mn, 0,25% Si, 3% Cr, 0,40% Mo) qui a été revêtu préalablement par PVD d'une couche réfractaire formant barrière de diffusion en nitrure de titane de 3 microns d'épaisseur, d'une couche de titane, à gradient d'azote dirigée vers l'extérieur de la pièce, de 1 micron d'épaisseur et d'une couche de titane de 3 microns d'épaisseur. Le dépôt de diamant est effectué dans le disposi- tif de la figure 1 selon deux étapes successives qui peuvent être ou non séparées par un retour à la tempéra- ture ambiante. Dans une première étape, un dépôt d'une couche de carbone d'accrochage pour le diamant est effectué sur la pièce d'alliage dans les conditions suivantes: - débit d'hydrogène égal à 200 cm3/mn; - débit de méthane égal à 12 cm3/mn; - puissance des micro-ondes égale à 400 W; - pression égale à 2,5 Torr; - température égale à 580 C; - durée du dépôt égale à 3 heures. Dans une deuxième étape, la pièce d'alliage est revêtue d'une couche de diamant polycristallin dans les conditions suivantes: - débit d'hydrogène égal à 400 cm3/mn; - débit de méthane égal à 4 cm3/mn; - puissance des micro-ondes égale à 400 W; - pression égale à 10 Torr; - température égale à 580 C; - durée du dépôt égale à 9 heures. On obtient ainsi une pièce en acier de type CD12, dont la structure n'a pas été modifiée, revêtue d'une part de sous-couches intermédiaires parmi lesquel- les une couche de nitrure de titane constitue une bar- rière de diffusion pour le carbone, et d'autre part d'une couche externe de diamant d'épaisseur 1,5 micron adhérant au titane par l'intermédiaire d'une couche de carbure de titane. Les contraintes mesurées dans la couche de diamant après refroidissement sont de l'ordre de 6 GPa et le coefficient de frottement est inférieur à environ 0,1. Les différents exemples de réalisation qui ont été décrits permettent d'obtenir une pièce métallique comportant une surface contenant du titane revêtue d'une couche de diamant polycristallin adhérant fortement sur la surface de la pièce grâce à un dépôt préalable d'une couche de carbone d'accrochage diffusant dans le titane en formant une couche de carbure de titane. La figure 5 est un enregistrement en spectros- copie RAMAN représentant l'intensité d'une onde réfléchie par la pièce métallique en fonction du nombre d'onde de l'onde incidente. Cet enregistrement est obtenu à partir de la couche de carbone d'accrochage pour le diamant des pièces métalliques revêtues de diamant conformément aux exemples 1 à 6. Les pics d'intensité situés à 1340 et 1580 cm-l mettent en évidence le caractère graphitique du carbone déposé, le pic du diamant de faible intensité étant noyé dans la bande à 1340 cm-1. A partir de ce spectre et compte tenu du rapport des sections efficaces de diffusion RAMAN entre le carbone non-diamant et le diamant, compris entre 50 et , on peut estimer que la proportion de carbone amorphe ou graphitique est supérieure à 30%. Cette couche ce carbone d'accrochage diffuse totalement dans la couche sous-jacente comprenant du titane et n'apparait donc plus à la fin de l'opération de dépôt de la couche de diamant. Elle permet de revêtir la pièce métallique au moyen d'une couche de diamant poly- cristallin à une température inférieure à 700 C. En variante, la couche d'accrochage permet de revêtir les pièces en carbure cémenté dont les propriétés intrinsèques ne sont pas changées jusqu'à 850 C, en obtenant un meilleur accrochage de la couche de diamant. On conçoit donc que cette couche de diamant peut être déposée à des températures comprises entre 700 C et 850 C. Comme cela a été mentionné précédemment, la couche d'accrochage permet de déposer une couche de diamant supérieure à 1 micron d'épaisseur en évitant d'une part que le diamant ne s'écaille lors du retour à la température ambiante et d'autre part une modification de l'alliage entrant dans la constitution de la pièce métallique à revêtir de diamant. REVENDICATIONS 1. Procédé de fabrication d'une pièce métallique revêtue d'une couche (24;36;50) de diamant polycristal- lin, caractérisé en ce qu'il comporte les étapes consis- tant à: - fabriquer un substrat métallique (26;30;42) comprenant une surface à revêtir comportant du titane ou du vanadium; - déposer sur la surface à revêtir une couche de carbone d'accrochage du diamant comportant au moins 10% de carbone graphitique ou amorphe et destinée à diffuser dans la surface à revêtir; et - au cours de la diffusion du carbone, déposer sur la couche d'accrochage le revêtement de diamant (24;36;50). 2. Procédé selon la revendication 1, caractérisé en ce que l'on fabrique le substrat en titane ou en alliage de titane. 3. Procédé selon la revendication 1, caractérisé en ce que, au cours de l'étape de fabrication du substrat métallique, on dépose sur une masse métallique une couche à revêtir (34;48) comportant du titane ou du vanadium. 4. Procédé selon la revendication 3, caractérisé en ce qu'au cours de la fabrication du substrat métalli- que (26;30;42) on effectue un décapage ionique de la masse métallique, de manière à augmenter l'adhésion de la couche de carbone d'accrochage sur la surface à revêtir. 5. Procédé selon l'une des revendications 3 et 4, caractérisé en ce que l'on dépose sur la masse métalli- que, préalablement au dépôt de la couche à revêtir (34;48), une couche réfractaire, destinée à former une barrière pour la diffusion du carbone dans le substrat métallique (30;42). 6. Procédé selon l'une quelconque des revendica- tions 3 à 5, caractérisé en ce que la masse métallique (26;30;42) est constituée de titane ou d'alliage de titane. 7. Procédé selon l'une quelconque des revendica- tions 3 à 5, caractérisé en ce que la masse métallique (26;30;42) est constituée d'acier ou de carbure cémenté. 8. Procédé selon la revendication 7, caractérisé en ce que la masse métallique (30;42) étant constituée de carbure cémenté, elle est revêtue d'une couche de carbure de titane préalablement au dépôt de la couche réfractaire (32;40) en vue d'augmenter l'adhésion de celle-ci sur la masse métallique (30;42). 9. Procédé selon l'une quelconque des revendica- tions 5 à 8, caractérisé en ce que la couche réfractaire (32;40) est constituée d'un matériau choisi parmi le groupe constitué par le nitrure de titane, le nitrure de vanadium, le niobium, le tungstène, le tantale et le molybdène, ou d'un alliage comportant un élément choisi parmi ce groupe. 10. Procédé selon la revendication 9, caractérisé en ce que la couche réfractaire (40) étant constituée de nitrure de titane, elle est revêtue d'une deuxième couche d'accrochage (46) comportant de l'azote et du titane avec une concentration en azote décroissante en direction de la couche à revêtir (48) en vue d'augmenter l'adhésion de celle-ci sur la couche réfractaire (40). 11. Procédé selon l'une quelconque des revendica- tions 1 à 10, caractérisé en ce que les étapes de dépôt de la couche d'accrochage et du revêtement de diamant (24;36;50) sont réalisées à une température comprise entre 400 C et 700 C. 12. Procédé selon la revendication 7, caractérisé en ce que la masse métallique étant constituée de carbure cémenté, les étapes de dépôt de la couche d'accrochage et du revêtement de diamant (24;36;50) sont réalisées à des températures respectivement comprises entre 400 C et 700 C et entre 700 C et 850 C. 13. Pièce métallique comprenant un substrat métallique (26;30;42) en acier ou comprenant du titane et comportant une surface à revêtir comprenant du titane ou du vanadium, recouverte de diamant polycristallin (24; 36;50), caractérisée en ce qu'elle comporte une couche de carbure (28;38;52) interposée entre le revêtement de diamant (24;36;52) et la surface à revêtir provenant de la diffusion de carbone dans la surface à revêtir en vue de former une couche d'accrochage pour le diamant, ledit revêtement de diamant (24;36;50) ayant une épaisseur comprise entre 1 et 10 microns. 14. Pièce métallique selon la revendication 13, caractérisée en ce que le substrat métallique (26;30;42) comporte en outre une couche réfractaire (32;40) disposée sous la surface à revêtir (34;48) et destinée à former une barrière pour la diffusion du carbone dans le subs- trat métallique. 15. Pièce métallique selon l'une des revendica- tions 13 et 14, caractérisée en ce que le substrat métallique (26;30;42) est constitué de titane ou d'al- liage de titane. 16. Pièce métallique selon l'une des revendica- tions 11 et 12, caractérisée en ce que le substrat (26;30;42) métallique est constitué d'une masse métalli- que en acier, recouverte d'une couche comprenant du titane ou du vanadium. 17. Pièce métallique selon l'une quelconque des revendications 13 à 16, caractérisée en ce que la couche réfractaire (32;40) est constituée d'un matériau choisi parmi le groupe constitué par le nitrure de titane, le nitrure de vanadium, le niobium, le tungstène, le tantale et le molybdène, ou d'un alliage comportant un matériau choisi parmi ce groupe. 18. Pièce métallique selon la revendication 13, caractérisée en ce que, la couche réfractaire (40) étant constituée de nitrure de titane, le substrat métallique (42) comporte en outre une deuxième couche d'accrochage (46) comportant de l'azote et du titane, interposée entre la surface à revêtir (48) et la couche réfractaire (40) et comportant une concentration en azote décroissante en direction de la surface à revêtir (48) en vue d'augmenter l'adhésion de celle-ci sur la couche réfractaire (40).